(57)【要約】【課題】  油分を多量に含む粉粒状堆積物の崩れや流出の防止、粉粒状堆積物中の含水量の増加防止や乾燥時の飛散防止に優れる流出防止剤及びその製造方法を提供する。【解決手段】  エチレン−酢酸ビニル系共重合体エマルジョン、ノニオン系湿潤浸透剤、ポリビニルアルコール、撥水剤および水を含有してなることを特徴とする。ノニオン系湿潤浸透剤は、流出防止剤に対して０．３〜３．０質量％の添加量が好ましく、ポリオキシエチレンラウリルエーテル、ポリオキシエチレンオレイルエーテル、ポリオキシエチレンセチルエーテルおよびポリオキシエチレンアルキル（Ｃ１１〜１５）エーテルから選ばれる１種又は２種以上が好ましい。【選択図】なし【特許請求の範囲】
【請求項１】
エチレン−酢酸ビニル系共重合体エマルジョン、ノニオン系湿潤浸透剤、ポリビニルアルコール、撥水剤および水を含有してなることを特徴とし、ノルマルヘキサンを溶媒としたソックスレー抽出法により抽出される炭化水素分が０．３質量％以上である粉粒状堆積物の流出防止剤。
【請求項２】
ノニオン系湿潤浸透剤の添加量が、流出防止剤に対して０．３〜３．０質量％である請求項１に記載の粉粒状堆積物の流出防止剤。
【請求項３】
ノニオン系湿潤浸透剤が、ポリオキシエチレンラウリルエーテル、ポリオキシエチレンオレイルエーテル、ポリオキシエチレンセチルエーテルおよびポリオキシエチレンアルキル（Ｃ１１〜１５）エーテルから選ばれる１種又は２種以上からなる請求項１または２に記載の粉粒状堆積物の流出防止剤。
【請求項４】
ポリビニルアルコールの添加量が、流出防止剤に対して０．０５〜０．７質量％である請求項１〜３のいずれかの項に記載の粉粒状堆積物の流出防止剤。
【請求項５】
撥水剤の添加量が、流出防止剤に対して０．０１〜０．１質量％である請求項１〜４のいずれかの項に記載の粉粒状堆積物の流出防止剤。
【請求項６】
前記粉粒状堆積物が石油炭又は鉄鉱石の堆積物である請求項１〜５のいずれかの項に記載の粉粒状堆積物の流出防止剤。
【請求項７】
混合槽に、少なくともエチレン−酢酸ビニル系共重合体エマルジョン、ノニオン系湿潤浸透剤、ポリビニルアルコール、撥水剤および水を添加し、混合することを特徴とする請求項１〜６のいずれかの項に記載の粉粒状堆積物の流出防止剤の製造方法。
【発明の詳細な説明】
【技術分野】
【０００１】
本発明は、油分を多量に含む粉粒状堆積物の流出防止剤及びその製造方法に関する。
【背景技術】
【０００２】
石炭類のような粉粒状堆積物はコンベアーで搬送され、スタッカー等により屋外貯蔵ヤードに山積貯蔵されるのが一般的である。これら粉粒状堆積物は、乾燥時には風により飛散して粉塵を発生するほか、降雨等により雨水が浸透して含水量が上昇して、崩れ流れることや含水量の増加によるエネルギーロス等の問題が生じる。
【０００３】
粉粒状堆積物のこの崩れおよび流出を防止するために、酢酸ビニル系樹脂、アクリル系樹脂等のエマルジョン、あるいはゴムラテックス等をコーティング剤として、堆積物に散布して粉粒状堆積物の表面を固める方法（特許文献１）、微粉砕したセメント水溶液を散布した後、酢酸ビニル樹脂、アクリル樹脂、ポリエチレン、飽和ポリエステル等の樹脂水溶液を散布して粉粒状堆積物の表面を固める方法（特許文献２）、ポリビニルアルコール水溶液と硬化剤とから成るコーティング剤を散布し乾燥させて固結層（コーティング剤が堆積粒子を固結した層）を形成させる方法（特許文献３）、白色粉末を含有する樹脂溶液を散布しコーティング皮膜を形成する方法（特許文献４）、樹脂と着色剤とからなる表面処理剤を散布する方法（特許文献５）、エチレン−酢酸ビニル系共重合体エマルジョンを主剤とした液状組成物を散布する方法（特許文献６）などが提案されている。
最近では、これらの方法では不十分であった雨水の浸透抑制効果を大幅に改善した、エチレン−酢酸ビニル系共重合体エマルジョンを主剤とした液状組成物を散布する方法（特許文献７、８）、アスファルト成分と界面活性剤、樹脂エマルジョンを混合したものを散布する方法（特許文献９）などが提案されている。
【０００４】
ところで、近年の原油価格の高騰や諸外国の経済成長により、石炭の需要が増加してきている。それにともなって、我国に輸入される石炭品種は、高品質な無煙炭などに代わり、油分を多量に含んだ低品質な石油炭などが増えてきている。
【０００５】
石油炭のように粒子径が細かく、油分を多量に含む粉粒状堆積物に、流炭防止剤を散布すると、粉粒状堆積物表面ではじかれてしまったり、内部への浸透速度が遅いため散布中に粉粒状堆積物の傾斜を流れ落ちて浸透しないため、固結層の形成が不十分であったり、あるいは形成された固結層における雨水の浸透抑制効果が十分でなかったりする場合がある。このような油分を多量に含む粉粒状堆積物に対する、前記の課題を十分に解決した流出防止剤の例は、未だ報告されていない。
【特許文献１】特開昭４９−３１５８９号公報
【特許文献２】特開昭５８−４５２８５号公報
【特許文献３】特開昭６１−２３６８６６号公報
【特許文献４】特開平３−１５７４９２号公報
【特許文献５】特開平３−１３８２０８号公報
【特許文献６】特開昭４８−４０２０９号公報
【特許文献７】特開平１０−３０６１９０号公報
【特許文献８】特開２０００−８０３５６号公報
【特許文献９】特開２００２−２０７６９号公報
【発明の開示】
【発明が解決しようとする課題】
【０００６】
本発明は、油分を多量に含み、とりわけ、ノルマルヘキサンを溶媒としたソックスレー抽出法（以下、単にソックスレー抽出法という）により抽出される炭化水素分が０．３質量％以上の粉粒状堆積物に散布し、該粉粒状堆積物の粉粒体と流出防止剤とからなる固結層を形成させ、降雨による粉粒状堆積物の崩れ及び流出防止、粉粒状堆積物中の含水量の増加防止及び乾燥時の飛散防止に対して優れた効果を有する粉粒状堆積物の流出防止剤及びその製造方法を提供するものである。
【課題を解決するための手段】
【０００７】
本発明者等は、前記課題を達成する方法を鋭意検討した結果、本発明を完成するに至った。すなわち、本発明は、
「（１）エチレン−酢酸ビニル系共重合体エマルジョン、ノニオン系湿潤浸透剤、ポリビニルアルコール、撥水剤および水を含有してなることを特徴とし、ノルマルヘキサンを溶媒としたソックスレー抽出法により抽出される炭化水素分が０．３質量％以上である粉粒状堆積物の流出防止剤。
（２）ノニオン系湿潤浸透剤の添加量が、流出防止剤に対して０．３〜３．０質量％である前記（１）に記載の粉粒状堆積物の流出防止剤。
（３）ノニオン系湿潤浸透剤が、ポリオキシエチレンラウリルエーテル、ポリオキシエチレンオレイルエーテル、ポリオキシエチレンセチルエーテルおよびポリオキシエチレンアルキル（Ｃ１１〜１５）エーテルから選ばれる１種又は２種以上からなる前記（１）または前記（２）に記載の粉粒状堆積物の流出防止剤。
（４）ポリビニルアルコールの添加量が、流出防止剤に対して０．０５〜０．７質量％である前記（１）〜前記（３）のいずれかの項に記載の粉粒状堆積物の流出防止剤。
（５）撥水剤の添加量が、流出防止剤に対して０．０１〜０．１質量％である前記（１）〜前記（４）のいずれかの項に記載の粉粒状堆積物の流出防止剤。
（６）前記粉粒状堆積物が石油炭又は鉄鉱石の堆積物である前記（１）〜前記（５）のいずれかの項に記載の粉粒状堆積物の流出防止剤。
（７）混合槽に、少なくともエチレン−酢酸ビニル系共重合体エマルジョン、ノニオン系湿潤浸透剤、ポリビニルアルコール、撥水剤および水を添加し、混合することを特徴とする前記（１）〜前記（６）のいずれかの項に記載の粉粒状堆積物の流出防止剤の製造方法。」
である。
【発明の効果】
【０００８】
本発明の流出防止剤は、油分を多量に含み、とりわけ、ソックスレー抽出法により抽出される炭化水素分が０．３質量％以上の石油炭などの粉粒状堆積物とも強固な固結層を形成し、かつ耐水性に優れているため、特に降雨等の水による粉粒状堆積物の崩れ、流出防止、及び粉粒状堆積物中の含水量の増加防止に優れた効果を奏する。また、本発明の流失防止剤は、ＥＶＡエマルジョンを用いた水系であるため環境への悪影響が少ない。
【発明を実施するための最良の形態】
【０００９】
以下、本発明を詳細に説明する。
本発明は、油分を多量に含み、とりわけ、ソックスレー抽出法により抽出される炭化水素分が０．３質量％以上である粉粒状堆積物の流出防止剤及びその製造方法であって、その流出防止剤は、エチレン−酢酸ビニル系共重合体エマルジョン、ノニオン系湿潤浸透剤、ポリビニルアルコール、撥水剤および水を含有してなることを特徴とする。
【００１０】
ここでいう、ソックスレー抽出法とは、固体から目的成分を抽出するのに、一般的に用いられている抽出方法である。すなわち、最下部の溶媒を入れたフラスコを加熱して溶媒を蒸発させ、最上部の冷却器で凝結した液滴を、中間部の試料を入れた容器に滴り落とし、目的成分を溶かしこんだ後にフラスコに流し込ませる。このサイクルを繰り返すことにより、目的成分をフラスコ内の溶媒に濃縮せしめるものである。
【００１１】
本発明の流出防止剤に使用するエチレン−酢酸ビニル系共重合体（以下「ＥＶＡ」という。）エマルジョンは、粉粒状堆積物との優れた接着性や成膜性等により固結層の形成に効果を発揮し、形成された固結層に雨水に対する耐性を与えると共に、粉粒状堆積物への雨水の浸透抑制に効果を示す。
【００１２】
ＥＶＡエマルジョンは市販のものを使用できるが、特にＥＶＡエマルジョン中のＥＶＡの組成が重量比でエチレン：酢酸ビニル＝５：９５〜４０：６０のものが好適に使用される。更に、第３モノマーとして、アクリル酸、メタクリル酸等のモノカルボン酸やそのエステル、マレイン酸やイタコン酸等のジカルボン酸、無水物、エステル、酢酸ビニル以外のビニルエステル、塩化ビニル等のハロゲン系ビニル、スチレン等の芳香族系ビニル、トリアリルシアヌレートのような多官能単量体、アクリルアミドのようなアミド類などの共重合可能な単量体を共重合させたものも使用することができる。
また重合に使用される乳化分散剤としてポリビニルアルコール（以下、「ＰＶＡ」という。）を使用したＥＶＡエマルジョンは粉粒状堆積物との結合性や皮膜の強靭性向上の点で更に好適に使用される。
【００１３】
ＥＶＡエマルジョンの添加量は、特に限定されるものではないが、流出防止剤の不揮発分に合わせて調整される。すなわち後述するように、本発明の流出防止剤の不揮発分は３〜２０質量％の範囲が好ましく、更に好ましくは５〜１５質量％の範囲であることから、流出防止剤の水分を除いた残りの組成物の含有率が前記範囲になるようにＥＶＡエマルジョンの添加量を調整するのが望ましい。
【００１４】
ノニオン系湿潤浸透剤は、油分を多量に含む石油炭などの粉粒状堆積物に対して浸透効果が強く、粉粒状堆積物との濡れ性を改良し、流出防止剤の粉粒状堆積物への浸透性を良くする。その結果、流出防止剤と粉粒状堆積物の固結層を厚くすることが出来、固結層形成に重要な役割を果たす。ノニオン系湿潤浸透剤を添加しないと、流出防止剤は油分を多量に含む粉粒状堆積物には十分浸透せず、表面あるいは表面に近いところに止まるため、薄い皮膜にしかならず、耐久性に欠ける傾向となる。
【００１５】
ノニオン系湿潤浸透剤の添加量は、その種類によっても異なるが流出防止剤に対して０．３〜３．０質量％の範囲が好ましく、更に好ましくは０．６〜１．２質量％の範囲である。添加量が少ないと流出防止剤の当該粉粒状堆積物への浸透性の効果が無く、多すぎると浸透性の点では問題ないが、皮膜の強度が低下するほかＥＶＡエマルジョン成分が凝集したり、保管中に当該エマルジョンと水分の分離が起こり操作上好ましくない。
【００１６】
本発明の流出防止剤に使用するノニオン系湿潤浸透剤は、ポリオキシエチレンラウリルエーテル、ポリオキシエチレンオレイルエーテル、ポリオキシエチレンセチルエーテルおよびポリオキシエチレンアルキル（Ｃ１１〜１５）エーテルより選ばれる１種又は２種以上からなるものが好適に用いられる。特にポリオキシエチレンラウリルエーテルが好ましい。ノニオン系湿潤浸透剤は、後述するＰＶＡの効果を阻害するものとして、ＰＶＡを用いた流出防止剤に使用することは、従来敬遠される傾向にあったが、本発明においては、これらのノニオン系界面活性剤は、ＰＶＡの効果の疎外を最小限にし、なおかつ油分を多量に含む粉粒状堆積物に対し、最も望ましい効果をもたらすものとなる。
【００１７】
本発明の流出防止剤に使用されるＰＶＡは粉粒状堆積物に、該粉粒状堆積物の粉粒体と流出防止剤とからなる強固な固結層を形成する役割を果たすとともに、ＰＶＡが固結層に流入した雨水を保持し、固結層下に存在する粉粒状堆積物へ流入する水量を少なくすることにより、粉粒状堆積物の崩れ、流出防止に効果を示す。また、強固な固結層を形成することにより、粉塵発生の防止にも効果を示す。
【００１８】
本発明に使用されるＰＶＡは特に制限はなく市販されているものを用いることができる。例えば脂肪酸ビニルエステルの１種または２種以上を重合して得られる単独重合体または共重合体、もしくは他の共重合可能な単量体との共重合体などを鹸化して得られるＰＶＡ、或いはこれらのＰＶＡを変性した変性ＰＶＡが挙げられる。前記ＰＶＡにおいて、共重合可能な他の単量体としては、例えばエチレン、プロピレンなどのオレフィン類：アクリル酸、メタクリル酸、クロトン酸などの重合性モノカルボン酸類：マレイン酸、イタコン酸などの重合性ジカルボン酸類：無水マレイン酸などの重合性ジカルボン酸無水物：重合性モノカルボン酸類や重合性ジカルボン酸類のエステル類、塩類：アクリルアミド、メタクリルアミドなどの重合性酸アミド類：アクリル酸メチル、アクリル酸エチルなどのアクリル酸エステル類：メタクリル酸メチル、メタクリル酸エチルなどのメタクリル酸エステル類：アリルグリシジルエーテル、グリシジルメタクリレートなどのグリシジル基を有する単量体：アルキルビニルエーテル類などが挙げられる。
【００１９】
ＰＶＡの鹸化度は、６５〜１００モル％が好ましい。６５モル％未満では、ＰＶＡの親水性が低くなるため液状組成物とするためには溶解性が低下し、良好な皮膜が得られなくなる場合がある。
【００２０】
ＰＶＡの重合度は１００〜４５００が好ましい。１００未満では得られる皮膜強度が小さく、かつ耐水性も劣る。一方、４５００を越えると高粘度液となるため、流出防止剤を製造する上で、作業性に支障をきたす場合がある。
【００２１】
ＰＶＡ以外のメチルセルロースやヒドロキシエチルセルロース等の水溶性高分子、ポリオキシエチレンアルキルエーテルやその塩、ポリオキシエチレン−ポリオキシプロピレンのブロックポリマー等のノニオン系やアニオン系の界面活性剤もＰＶＡの効果を阻害しない程度で使用することが出来る。
【００２２】
ＰＶＡは流出防止剤に対して０．０５〜０．７質量％の範囲で使用することが好ましく、更に好ましくは０．０５〜０．４質量％の範囲である。ＰＶＡの量が多すぎると耐水性に劣る傾向となる。ＰＶＡは粉粒状堆積物の粉粒体と流出防止剤とからなる強固な固結層を形成するのを促進するが、同時にＰＶＡ自身が水溶性であることから、降雨が激しくなった場合は雨水に流される危険性がある。従って、乾燥状態での強固な固結層を形成させるＰＶＡも多く含有し過ぎると耐水性を悪化させる。逆に少なすぎると粉粒状堆積物と十分な強度を有する固結層を形成し難くなる他、流出防止剤を貯蔵したときに樹脂分が分離沈降する場合がある。
また、前記の範囲内において、水で湿潤状態になった皮膜からの成分溶出を抑え、湿潤状態での強度のバランスを図るために、エチレン−酢酸ビニル系共重合体１００質量部に対して、ＰＶＡを１５質量部以下とすることが好ましい。
【００２３】
本発明の流出防止剤には降雨等に対する撥水性を付与するために、撥水剤を添加する。撥水剤としては、撥水効果だけではなく他の成分と相分離することのないものが良く、例えばワックス類が好ましい。ワックス類としては、例えば、パラフィンワックス、ポリエチレンワックス、マイクロクリスタリンワックス、カルバナワックス、高級脂肪酸エステルなどが挙げられ、中でも乳化型のパラフィンワックスエマルジョンなどが好ましい。
【００２４】
使用する撥水剤の量はその種類によっても異なるが、粉粒状堆積物に撥水性を与えるのに必要な量であり、流出防止剤に対して０．０１〜０．１質量％の範囲が好ましく、さらに好ましくは０．０３〜０．０６質量％の範囲である。撥水剤の添加量が少なすぎると撥水性の効果が少ないとともに、保管中に水分との分離が発生し、使用する際にポンプのつまりや作業性に影響する。添加量が多すぎると浸透性が低下し、均一な皮膜の形成に支障をきたすとともに、流出防止剤の粘度が上がり配管移送や希釈、攪拌作業に影響する。
【００２５】
本発明の流出防止剤にはアルミナセメント、コールタールやアスファルトタールを市販の乳化剤で乳化した乳化液などを、粉粒状堆積物への雨水の浸透抑制などを目的に必要に応じて併用することも出来る。また、着色顔料などを適宜添加することも出来る。
【００２６】
流出防止剤の不揮発分（水分を除いた残りの組成物をさす）は３〜２０質量％の範囲が好ましく、更に好ましくは５〜１５質量％の範囲である。しかし流出防止剤の不揮発分はこれに限定されるものではない。不揮発分が低くともその散布量を多くすることにより、また高い場合は散布量を少なくすることにより調整することができる。しかし不揮発分が低すぎると固結層の強度、雨水の浸透抑制が低下する傾向となり、高すぎると粘度が上昇するため粉粒状堆積物への散布が困難となる。また不揮発分が多い場合、流出防止剤を調製後に散布せず放置しておくと樹脂分が沈降して分離する場合がある。この場合は沈降分離を防止するためにＰＶＡを添加する方法がある。
【００２７】
流出防止剤を製造するには、撹拌機付きの混合槽に原料のＥＶＡエマルジョン及びその他の原料を混合する事によって得る事が出来る。この場合例えば溶解しにくいＰＶＡ等の水溶性高分子は水溶液の形で添加すると短時間で混合する事ができる。水の量は所定の不揮発分になるよう、水分量も含めて適宜調整することができる。あるいは、所定の不揮発分より高い流出防止剤原液を調製し、それを使用前に水で希釈して所定の不揮発分の流出防止剤として使用することもできる。この場合流出防止剤を輸送する際に量を少なくする事ができる。また不揮発分が高いとＥＶＡエマルジョンが分離沈降することを防止することができるので貯蔵するのに有利である。流出防止剤原液の不揮発分の濃度は、例えば２０〜７０質量％の範囲になるように、更に好ましくは２５〜５０質量％の範囲になるように調整するとよい。
【００２８】
本発明の流出防止剤の散布対象となる粉粒状堆積物は、粉粒状の堆積物であれば特に限定されるものではないが、とりわけ、ソックスレー抽出法により０．３質量％以上の炭化水素分を含む石油炭などの油分の多い石炭や鉄鉱石の堆積物、特に野積石炭堆積物や野積鉄鉱石堆積物、鉄鉱石などの粉粒状堆積物や、道路の法面、粉粒状の廃棄物の堆積物等である。これら粉粒状堆積物に本発明の流出防止剤を用いると、粉塵を防止し、降雨による崩れ、流出防止、及び粉粒状堆積物中の含水量の増加防止に効果がある。
【００２９】
流出防止剤は４〜１５倍の水で希釈した後で、粉粒状堆積物に対して、堆積物１ｍ２当たり不揮発分として約３０〜６００ｇ散布するのが良い。ただしこの量はこれより少なく、あるいは多く散布したときに効果がなくなることを意味するものではなく、堆積物の種類、散布の環境等により適宜に変える事ができる。散布は散水車などを用いて、堆積物の全表面に対して均一に散布することが出来る。散布は１回だけでもよいが、２回以上行ってもよい。
【実施例】
【００３０】
以下、本発明を実施例および比較例により具体的に説明する。
実施例１
撹拌機付き混合槽にＥＶＡエマルジョン（電気化学工業株式会社製のデンカＥＶＡ＃８１、不揮発分５６質量％）１１質量部（ＥＶＡ樹脂として６質量部）、濃度５質量％のＰＶＡ（電気化学工業株式会社製のＢ−３３、鹸化度８８モル％、重合度３３００）水溶液２質量部（ＰＶＡとして０．１質量部）、ノニオン系湿潤浸透剤のポリオキシエチレンラウリルエーテル（花王株式会社製のエマルゲン１０５）０．６質量部、撥水剤（互応化学株式会社製のダイジットＳ−８、不揮発分２８％）０．１質量部（純分として０．０３質量部）、及び水を添加し、全体を１００質量部として、不揮発分６．７３質量％の流出防止剤を製造した。得られた流出防止剤について次の評価を行った。結果を表１に示す。
【００３１】
（浸透性）
目開き５ｍｍ□の金網によって篩にかけた石炭を、縦、横、深さの寸法が１５×２５×２（ｍｍ）のアクリル容器に充填させたのち、縦、横、高さの寸法が１５×２５×１（ｍｍ）の同面積のアクリル板を乗せ、さらに２００ｇの荷重をかけてサンプル表面を平坦にした。その石炭表面に流出防止剤を０．０３ｍｌ滴下し、その液滴が石炭表面に浸透するまでの時間を計測した。
なお、使用した石炭は、ＪＩＳ  Ｋ０１０２のヘキサン抽出物質の試験方法に準じ、ソックスレー抽出法を適用して抽出された炭化水素分が２．９質量％の石油炭であった。
○：浸透時間が１０秒未満、△：同１０〜３０秒未満、×：同３０秒以上
【００３２】
（固結層厚さ）
前記浸透性の評価で使用したものと同じ石炭を、目開き５ｍｍ□の金属メッシュで篩いにかけ、縦、横、深さの寸法が２７×２０×４（ｃｍ）の容器に加圧せずに充填し、３７度の傾斜角度で静置した。その石炭表面に流炭防止剤を霧吹き器にて２．０リットル／ｍ２（１ｍ２当たり不揮発分として６５ｇ）の割合で散布し、２５℃の恒温室で３日乾燥した。容器の中央部分の石炭を切り出し、表面に形成された固結層の厚みをノギスで５箇所測定して、その平均値を固結層厚さとした。
【００３３】
（表面強度）
前記浸透性の評価で使用したものと同じ石炭を、前記固結層厚さの評価と同様に処方し、２５℃の恒温室で３日乾燥した。容器の中央部分の石炭表面にバネ式テンションゲージ（Ａ＆Ｄ株式会社製：測定部分の先端がφ６ｍｍの金属製円柱）を押し当て、穴が開くまでの荷重を測定し、５箇所測定した平均値を粉粒状堆積物の表面強度とした。
【００３４】
（皮膜の水分浸透性）
前記浸透性の評価で使用したものと同じ石炭を、前記固結層厚さの評価と同様に処方し、２５℃の恒温室で３日乾燥した。容器の中央部分の石炭の固結層を、一辺約３ｃｍの立方体に切り出し、その表面に純水１ｍｌを滴下した際に固結層内に浸透するまでの時間を計測した。
○：浸透時間が３分以上、△：同１〜３分未満、×：同１分未満
【００３５】
（皮膜の耐水性）
前記皮膜の水分浸透性の評価と同様にして得られた固結層を１時間水中に浸漬後、試片を平板の上に載せ、試片表面の中心部にバネ式テンションゲージ（Ａ＆Ｄ株式会社製：測定部分の先端がφ６ｍｍの金属製円柱）を押し当て、１００ｇの一定荷重をかけた。試片が原形を保持している時間を計測した。
○：原形保持時間が３分以上、△：同０．５〜３分未満、×：同０．５分未満
【００３６】
（流出防止剤の貯蔵性）
流出防止剤を３００ｃｃのカップに入れて２５℃で６日間保存後、５ｃｍ□の３０メッシュの金網で濾過したとき、保存中に形成された固形分により金網が固形分（残渣）で覆われた面積で貯蔵時の安定性を評価した。
○：残渣無し、△：残渣少量（残渣による金網被服面積１／２未満）、×：残渣多量（残渣による金網被服面積１／２より大）
【００３７】
実施例２〜１２、比較例１〜５
実施例１で使用した流出防止剤の配合を表１のように変更した以外は実施例１と同様の評価を行った。結果を表１に示す。
【００３８】
【表１】
2010144114.tif 000002
【００３９】
実験例１〜３、比較例６〜８
実験例として、本発明の流出防止剤の通常石炭（実施例１と同様にして抽出された炭化水素分が０．１質量％）に対する評価を、実施例１と同様にして行い、既存の流出防止剤との比較を行った。結果を表２に示す。
【００４０】
【表２】
2010144114.tif 000003
【００４１】
表１から明らかなように、本発明の流出防止剤は、石油炭のような油分を多量に含む粉粒状堆積物に対し、極めて効果的な結果が得られることがわかる。また、表２から明らかなように、本発明の流出防止剤は、油分の少ない通常石炭に対しても、既存の流出防止剤とほとんど遜色のない結果が得られることから、非常に汎用性の高いものである。
【産業上の利用可能性】
【００４２】
本発明の流出防止剤は、油分を多量に含む石油炭のような粉粒状堆積物に極めて好適に用いることができる。